СПОСОБ ПОЛУЧЕНИЯ NOx АККУМУЛИРУЮЩИХ МАТЕРИАЛОВ

3
2
1. Способ получения карбоната бария (ВаСО), нанесенного на подложку из диоксида церия (СеО), включающий:
2
2
2
смешивание Ва(ОН) с CeCO и НО с обеспечением смеси;
сушку смеси при температуре в интервале от около 100°C до около 150°C с обеспечением высушенной смеси; и
кальцинирование высушенной смеси при температуре в интервале от около 40°C до около 700°C.
2. Способ по п. 1, где высушенную смесь кальцинируют в атмосфере воздуха при температуре в интервале от около 40°C до около 450°C.
2
3. Способ по п. 1, где высушенную смесь кальцинируют в атмосфере газообразного СО.
4. Способ по п. 3, где высушенную смесь кальцинируют при температуре кальцинирования в интервале от около 400°C до около 700°C.
5. Способ по п. 4, где высушенную смесь кальцинируют в течение периода времени в интервале от около 30 минут до около 120 минут.
6. Способ по п. 5, где высушенную смесь кальцинируют в течение периода времени в интервале от около 45 минут до около 75 минут.
7. Способ по п. 5, где высушенную смесь нагревают от комнатной температуры до температуры кальцинирования за период времени от около 150 минут до около 210 минут.
2
2
2
2
2
2
2
2
2
2
2
8. Способ по п. 1, где количество Ва(ОН) в смеси Ва(ОН), СеО и НО находится в интервале от 2% до около 15 мас. %, и количество НО в смеси Ва(ОН), СеО и НО находится в интервале от 30% до около 50 мас. %, и смесь Ва(ОН), СеО и НО в общем составляет 100%.
2
2
2
2
2
2
2
2
2
2
2
9. Способ по п. 1, где количество Ва(ОН) в смеси Ва(ОН), СеО и НО находится в интервале от 10% до около 15 мас. %, и количество НО в смеси Ва(ОН), СеО и НО находится в интервале от 35% до около 45 мас. %, и смесь Ва(ОН), СеО и НО в общем составляет 100%.
10. Способ по п. 1, где смесь сушат при температуре в интервале от около 125°C до около 135°C в течение периода времени в интервале от около 8 часов до около 18 часов.
11. Способ по п. 1, где смесь сушат в течение периода времени в интервале от около 10 часов до около 14 часов.
12. Способ по любому из пп. 1-11, где смесь измельчают в шаровой мельнице в течение периода времени в интервале от около 30 минут до около 60 минут.
13. Способ получения аккумулирующих оксиды азота материалов, включающий:
2
2
2
2
2
2
2
2
2
получение смеси Ва(ОН), СеО и НО, где Ва(ОН) присутствует в количестве вплоть до максимальной растворимости Ва(ОН) в НО при температуре НО, и СеО присутствует в количестве от около 1,75 до около 2,0 раз превышающем количество Ва(ОН) по массе;
измельчение смеси в течение периода времени в интервале от около 30 минут до около 60 минут с обеспечением измельченной смеси;
сушку измельченной смеси при температуре в интервале от около 110°C до около 140°C в течение периода времени в интервале от около 8 часов до около 18 часов с обеспечением высушенной измельченной смеси; и
кальцинирование высушенной измельченной смеси при температуре в интервале от около 40°C до около 700°C в течение периода времени в интервале от около 30 минут до около 120 минут.
14. Способ по п. 13, где смесь измельчают в шаровой мельнице.
2
2
2
2
2
15. Способ по п. 12, где НО находится при температуре в интервале от около 10°C до около 80°C для получения смеси, и Ва(ОН) присутствует в количестве в интервале от около 25 г/л НО до около 1014 г/л НО, соответствующем растворимости при температуре НО.
2
16. Способ по п. 13, где высушенную измельченную смесь кальцинируют в атмосфере газообразного CO.
2
2
3
2
17. Способ по п. 16, где по меньшей мере часть газа CO в атмосфере кальцинирования обеспечивают посредством замещения от около 3% до около 15 мас. % Ва(ОН) на Ва(ООСН).
2
18. Способ по п. 16, где высушенную измельченную смесь кальцинируют в атмосфере газообразного CO при температуре в интервале от около 400°C до около 700°C.
19. Способ по любому из пп. 13-18, где высушенную измельченную смесь кальцинируют при температуре около 650°C.
20. Способ получения аккумулирующего оксиды азота материала, включающий:
2
2
2
2
2
2
2
2
2
смешивание Ва(ОН) с СеО и НО с обеспечением смеси, где Ва(ОН) присутствует в количестве вплоть до максимальной растворимости Ва(ОН) в НО при температуре НО, и СеО присутствует в количестве от около 1,75 до около 2,0 раз превышающем количество Ва(ОН) по массе;
измельчение смеси в течение периода времени в интервале от около 30 минут до около 60 минут в шаровой мельнице с обеспечением измельченной смеси;
сушку измельченной смеси при температуре в интервале от около 110°C до около 140°C в течение периода времени в интервале от около 8 часов до около 18 часов с обеспечением высушенной измельченной смеси; и
2
кальцинирование высушенной измельченной смеси при температуре в интервале от около 200°C до около 700°C в течение периода времени в интервале от около 60 минут до около 120 минут в атмосфере газообразного CO.
21. Аккумулирующий оксиды азота материал, полученный способом по п. 20.
2
22. Аккумулирующий оксиды азота материал по п. 21, имеющий средний размер частиц в интервале от около 2 микрон до около 8 микрон, и удельную поверхность БЭТ более 40 м/г.
23. Катализатор-ловушка оксидов азота в условиях обедненной смеси (LNT), содержащий аккумулирующий оксиды азота материал по п. 21 или 22.
24. LNT катализатор по п. 23, где катализатор содержит слой материала катализатора LNT на сотообразной подложке.